(57)【要約】      （修正有）【課題】支持体、光反応性組成物を光反応させて得られる光反応物層、基材フィルム上に剥離剤層を有する光透過性フィルムがこの順で貼り合わされ、光透過性フィルム及び光反応物層が適切な時に、適切に剥離する光反応物層含有シートの提供。【解決手段】支持体６、光反応性組成物を光反応させて得られる光反応物層５、及び、基材フィルム２上に剥離剤層３を有する光透過性フィルム４がこの順で貼り合わされており、剥離剤層が、分子中にエチレン性不飽和基を有するポリオルガノシロキサン、及び分子中にヒドロシリル基を有するポリオルガノシロキサン架橋剤を含有する、付加型シリコーン系剥離剤組成物から形成されたものであり、光透過性フィルム４の光反応物層５に対する剥離力が、０．５Ｎ／５０ｍｍ以下であり、支持体６の光反応物層５に対する剥離力が、光透過性フィルム４の光反応物層５に対する剥離力より高いことを特徴とする、光反応物層含有シート１。【選択図】図１
2015151473.tif 000002
【特許請求の範囲】
【請求項１】
支持体、光反応性組成物を光反応させて得られる光反応物層、及び、基材フィルム上に剥離剤層を有する光透過性フィルムがこの順で貼り合わされており、前記光透過性フィルムの剥離剤層と前記光反応物層とが接している光反応物層含有シートであって、
前記剥離剤層が、分子中に、一般式（１）：
【化１】
2015151473.tif 000013
（式中、ｎは、２〜１０の整数である）
で示される官能基を有するポリオルガノシロキサン、及び、分子中にヒドロシリル基を有するポリオルガノシロキサン架橋剤を含有する、付加型シリコーン系剥離剤組成物から形成されたものであり、
前記光透過性フィルムの光反応物層に対する剥離力が、０．５Ｎ／５０ｍｍ以下であり、
前記支持体の光反応物層に対する剥離力が、光透過性フィルムの光反応物層に対する剥離力より高いことを特徴とする、光反応物層含有シート。
【請求項２】
前記光反応性組成物が粘着剤用光重合性組成物であり、前記光反応物層が粘着剤層であることを特徴とする、請求項１に記載の光反応物層含有シート。
【請求項３】
前記粘着剤用光重合性組成物が、炭素数１〜２２のアルキル基を有するアルキル（メタ）アクリレートと該アルキル（メタ）アクリレートと共重合可能なモノマーを含むモノマー成分、及び、光重合開始剤を含有するアクリル系粘着剤用光重合性組成物であることを特徴とする、請求項２に記載の光反応物層含有シート。
【請求項４】
前記モノマー成分が、炭素数１〜２２のアルキル基を有するアルキル（メタ）アクリレートを７０〜１００質量％、及び、共重合可能なモノマーを３０〜０質量％含むことを特徴とする、請求項３に記載の光反応物層含有シート。
【請求項５】
前記基材フィルムがポリエステルフィルムであることを特徴とする、請求項１〜４のいずれか１項に記載の光反応物層含有シート。
【請求項６】
前記支持体が、剥離処理された剥離フィルムであり、支持体の剥離処理面と前記光反応物層とが接していることを特徴とする、請求項１〜５のいずれか１項に記載の光反応物層含有シート。
【請求項７】
支持体、光反応性組成物から形成される塗布層、及び、基材フィルム上に剥離剤層を有する光透過性フィルムがこの順で、かつ、前記光透過性フィルムの剥離剤層と前記塗布層とが接するように積層している積層物を形成する工程、
前記積層物に光照射して、前記光反応性組成物から形成される塗布層を光反応させて光反応物層を形成する工程、を含み、
前記剥離剤層が、分子中に、一般式（１）：
【化２】
2015151473.tif 000014
（式中、ｎは、２〜１０の整数である）
で示される官能基を有するポリオルガノシロキサン、及び、分子中にヒドロシリル基を有するポリオルガノシロキサン架橋剤を含有する、付加型シリコーン系剥離剤組成物から形成されたものであることを特徴とする、光反応物層含有シートの製造方法。
【請求項８】
前記光反応性組成物が粘着剤用光重合性組成物であり、前記光反応物層が粘着剤層であることを特徴とする、請求項７に記載の光反応物層含有シートの製造方法。
【請求項９】
前記粘着剤用光重合性組成物が、炭素数１〜２２のアルキル基を有するアルキル（メタ）アクリレートと該アルキル（メタ）アクリレートと共重合可能なモノマーを含むモノマー成分、及び、光重合開始剤を含有するアクリル系粘着剤用光重合性組成物であることを特徴とする、請求項８に記載の光反応物層含有シートの製造方法。
【請求項１０】
前記モノマー成分が、炭素数１〜２２のアルキル基を有するアルキル（メタ）アクリレートを７０〜１００質量％、及び、共重合可能なモノマーを３０〜０質量％含むことを特徴とする、請求項９に記載の光反応物層含有シートの製造方法。
【請求項１１】
前記基材フィルムがポリエステルフィルムであることを特徴とする、請求項７〜１０のいずれか１項に記載の光反応物層含有シートの製造方法。
【請求項１２】
前記支持体が、剥離処理された剥離フィルムであり、支持体の剥離処理面と前記光反応物層とが接していることを特徴とする、請求項７〜１１のいずれか１項に記載の光反応物層含有シートの製造方法。
【請求項１３】
請求項７〜１２のいずれか１項に記載の製造方法で製造された光反応物層含有シート。
【発明の詳細な説明】
【技術分野】
【０００１】
本発明は、支持体、光反応性組成物を光反応させて得られる光反応物層、基材フィルム上に剥離剤層を有する光透過性フィルムがこの順で貼り合わされてなる光反応物層含有シート、及び、その製造方法に関する。
【背景技術】
【０００２】
従来から、シート等の支持体上に、光反応性組成物を光反応させて形成される光反応物層を含むシート（光反応物層含有シート）が広く製造されている。このような光反応物層含有シートとしては、例えば、光照射により重合して得られるアクリル系ポリマーを含むアクリル系粘着層を備えた粘着シート等を挙げることができる。このような粘着シート等の光反応物層含有シートは、耐候性、耐熱性、及び、耐薬品性等に優れているだけでなく、昨今問題となっている大気汚染の原因となる有機溶剤を使用せずに製造できるという利点を有するものである。
【０００３】
しかしながら、例えば、光照射による光重合反応には酸素による重合阻害の問題があり、この重合阻害を防止する方法として窒素雰囲気下で光重合反応を行う方法が知られている（例えば、特許文献１参照）。また、別の方法として、支持体上に形成された光反応性組成物塗布層に、離型処理された光透過性フィルムを被せて前記塗布層を酸素から遮断した状態にしてから、前記光透過性フィルムを通して前記塗布層に光を照射する方法が知られている（例えば、特許文献２参照）。
【先行技術文献】
【特許文献】
【０００４】
【特許文献１】特開２００２−１３８２５８号公報
【特許文献２】特開２００４−３２２４０８号公報
【発明の概要】
【発明が解決しようとする課題】
【０００５】
特許文献１に記載の窒素雰囲気下での光重合反応では、重合雰囲気下に酸素が存在しないため、重合阻害の問題は解消されるものの、光照射時に光反応性組成物の塗布層から未反応成分（例えば、モノマー成分等）が揮発して、塗布層の組成が変わったり、揮発した成分によって光照射手段が汚染されたりする問題があった。また、このような汚染の問題を回避しようとすると、光照射ゾーンの設備費が高価になるという問題もあった。
【０００６】
また、特許文献２の光透過性フィルムを用いる方法においても、光反応性組成物の塗布層を酸素から遮断できるため、重合阻害の問題は解消されるものであった。しかしながら、特許文献２に記載の方法では、光透過性フィルムと光反応性組成物塗布層が接触した状態で光重合がなされるため、当該光透過性フィルムの光反応物層に対する剥離力が大きくなり過ぎる（重剥離化）ことがあった。このような重剥離化の原因の一つとして、前記光透過性フィルムのシリコーン処理層（剥離剤層）中の残存官能基と、光反応性組成物塗布層中の官能基との反応が考えられる。光透過性フィルムが重剥離化すると、光反応物層から光透過性フィルムを剥離しにくくなり、無理に光透過性フィルムを剥離すると光反応物層が変形してしまうという問題点があった。
【０００７】
さらに、特許文献２においては、支持体と光反応物層との剥離力については検討がなされていないが、支持体と光反応物層との剥離力が小さすぎると、光透過性フィルムを剥離する際に、光反応物層が支持体より剥離してしまうという問題もあった。
【０００８】
そこで、本発明は、支持体、光反応性組成物を光反応させて得られる光反応物層、基材フィルム上に剥離剤層を有する光透過性フィルムがこの順で貼り合わされてなる光反応物層含有シートであって、前記光透過性フィルムの光反応物層に対する剥離力が大きくなり過ぎることなく、必要時に、光反応物層を変形させることなく、当該光透過性フィルムを光反応物層から容易に剥離することができ、かつ、光透過性フィルムを剥離する際に光反応物層が支持体より剥離してしまうことがなく、光反応物層を目的の用途に使用する前まで光反応物層が支持体から剥離することがない、光反応物層含有シートを提供することを目的とする。また、本発明は、光反応物含有シートの製造方法を提供することも目的とする。
【課題を解決するための手段】
【０００９】
本発明者らが鋭意検討を重ねた結果、特定の付加型シリコーン系剥離剤組成物により形成された剥離剤層を有する光透過性フィルムは、光反応性組成物から形成される塗布層と接触した状態で光反応がなされても、光反応後に得られる光反応物層に対して重剥離化しないことを知見し、該知見に基づいてさらに研究を進めることによって、本発明を完成した。
【００１０】
すなわち、本発明は、支持体、光反応性組成物を光反応させて得られる光反応物層、及び、基材フィルム上に剥離剤層を有する光透過性フィルムがこの順で貼り合わされており、前記光透過性フィルムの剥離剤層と前記光反応物層とが接している光反応物層含有シートであって、
前記剥離剤層が、分子中に、一般式（１）：
【化１】
2015151473.tif 000003
（式中、ｎは、２〜１０の整数である）
で示される官能基を有するポリオルガノシロキサン、及び、分子中にヒドロシリル基を有するポリオルガノシロキサン架橋剤を含有する、付加型シリコーン系剥離剤組成物から形成されたものであり、
前記光透過性フィルムの光反応物層に対する剥離力が、０．５Ｎ／５０ｍｍ以下であり、
前記支持体の光反応物層に対する剥離力が、光透過性フィルムの光反応物層に対する剥離力より高いことを特徴とする、光反応物層含有シートに関する。
【００１１】
前記光反応性組成物が粘着剤用光重合性組成物であり、前記光反応物層が粘着剤層であることが好ましい。
【００１２】
前記粘着剤用光重合性組成物が、炭素数１〜２２のアルキル基を有するアルキル（メタ）アクリレートと該アルキル（メタ）アクリレートと共重合可能なモノマーを含むモノマー成分、及び、光重合開始剤を含有するアクリル系粘着剤用光重合性組成物であることが好ましい。
【００１３】
前記モノマー成分が、炭素数１〜２２のアルキル基を有するアルキル（メタ）アクリレートを７０〜１００質量％、及び、共重合可能なモノマーを３０〜０質量％含むことが好ましい。
【００１４】
前記基材フィルムがポリエステルフィルムであることが好ましい。
【００１５】
前記支持体が、剥離処理された剥離フィルムであり、支持体の剥離処理面と前記光反応物層とが接していることが好ましい。
【００１６】
また、本発明は、支持体、光反応性組成物から形成される塗布層、及び、基材フィルム上に剥離剤層を有する光透過性フィルムがこの順で、かつ、前記光透過性フィルムの剥離剤層と前記塗布層とが接するように積層している積層物を形成する工程、
前記積層物に光照射して、前記光反応性組成物から形成される塗布層を光反応させて光反応物層を形成する工程、を含み、
前記剥離剤層が、分子中に、一般式（１）：
【化２】
2015151473.tif 000004
（式中、ｎは、２〜１０の整数である）
で示される官能基を有するポリオルガノシロキサン、及び、分子中にヒドロシリル基を有するポリオルガノシロキサン架橋剤を含有する、付加型シリコーン系剥離剤組成物から形成されたものであることを特徴とする、光反応物層含有シートの製造方法に関する。
【００１７】
前記光反応性組成物が粘着剤用光重合性組成物であり、前記光反応物層が粘着剤層であることが好ましい。
【００１８】
前記粘着剤用光重合性組成物が、炭素数１〜２２のアルキル基を有するアルキル（メタ）アクリレートと該アルキル（メタ）アクリレートと共重合可能なモノマーを含むモノマー成分、及び、光重合開始剤を含有するアクリル系粘着剤用光重合性組成物であることが好ましい。
【００１９】
前記モノマー成分が、炭素数１〜２２のアルキル基を有するアルキル（メタ）アクリレートを７０〜１００質量％、及び、共重合可能なモノマーを３０〜０質量％含むことが好ましい。
【００２０】
前記基材フィルムがポリエステルフィルムであることが好ましい。
【００２１】
前記支持体が、剥離処理された剥離フィルムであり、支持体の剥離処理面と前記光反応物層とが接していることが好ましい。
【００２２】
さらに、本発明は、前記製造方法で製造された光反応物層含有シートに関する。
【発明の効果】
【００２３】
本発明の光反応物層含有シートは、特定の剥離剤層を有する光透過性フィルムを用いているため、光反応性組成物から形成される塗布層と接触した状態で光反応がなされても、前記光透過性フィルムの光反応物層に対する剥離力が大きくなり過ぎることなく、必要時に、光反応物層を変形させることなく、当該光透過性フィルムを光反応物層から容易に剥離することができる。また、本発明の光反応物層含有シートは、支持体の光反応物層に対する剥離力が、光透過性フィルムの光反応物層に対する剥離力より高いため、光透過性フィルムを剥離する際に光反応物層が支持体より剥離してしまうことがなく、光反応物層を目的の用途に使用する前まで光反応物層が支持体から剥離することがない。
【図面の簡単な説明】
【００２４】
【図１】本発明の光反応物層含有シートの一例を示す概略断面図である。
【発明を実施するための形態】
【００２５】
１．光反応物層含有シート
本発明の光反応物層含有シートを、図１を参照しながら説明する。本発明の光反応物層含有シート１は、支持体６、光反応性組成物を光反応させて得られる光反応物層５、基材フィルム２上に剥離剤層３を有する光透過性フィルム４がこの順で貼り合わされており、前記光透過性フィルム４の剥離剤層３と前記光反応物層５とが接している光反応物層含有シートであって、
前記剥離剤層３が、分子中に、一般式（１）：
【化３】
2015151473.tif 000005
（式中、ｎは、２〜１０の整数である）
で示される官能基を有するポリオルガノシロキサン、及び、分子中に官能基としてヒドロシリル基を有するポリオルガノシロキサン架橋剤を含有する、付加型シリコーン系剥離剤組成物から形成されたものであり、
前記剥離剤層３を有する光透過性フィルム４の光反応物層５に対する剥離力が、０．５Ｎ／５０ｍｍ以下であり、
前記支持体６の光反応物層５に対する剥離力が、光透過性フィルム４の光反応物層５に対する剥離力より高いことを特徴とするものである。なお、本発明の光反応物層含有シートの形状は、「シート状」だけでなく、一般に「テープ状」、「フィルム状」等と呼ばれる形状のものも包含する概念である。
【００２６】
本発明の光反応物層含有シートは、基材フィルム上に特定の剥離剤層を有する光透過性フィルムを用いるため、当該光透過性フィルムと光反応性組成物から形成される塗布層とが接触した状態で光反応がなされても、光反応物層から当該光透過性フィルムを容易に剥離できるものである。つまり、光透過性フィルムの光反応物層に対する剥離力は、０．５Ｎ／５０ｍｍ以下であることが重要な技術的特徴である。当該剥離力は、０．４Ｎ／５０ｍｍ以下であることが好ましく、０．３Ｎ／５０ｍｍ以下であることがより好ましい。また、剥離力の下限値としては、特に限定されるものではないが、０．０１Ｎ／５０ｍｍ以上であることが好ましい。剥離力の測定は実施例に記載の方法による。
【００２７】
また、本発明の光反応物層含有シートは、光反応物層の光透過性フィルムが積層された面とは反対の面に支持体が積層されているものであるが、当該支持体の光反応物層に対する剥離力が、光透過性フィルムの光反応物層に対する剥離力より高いことも一つの特徴とするものである。支持体の光反応物層に対する剥離力は、光透過性フィルムの光反応物層に対する剥離力より０．１Ｎ／５０ｍｍ以上高いことが好ましく、０．２Ｎ／５０ｍｍ以上高いことがより好ましく、０．３Ｎ／５０ｍｍ以上高いことがより好ましい。また、剥離力の上限値としては、特に限定されるものではないが、２Ｎ／５０ｍｍ以下であることが好ましい。
【００２８】
本発明の光反応物層含有シートは、光反応物層の一方の面に積層された光透過性フィルムの光反応物層に対する剥離力と、他方の面に積層された支持体の光反応物層に対する剥離力が上記範囲にあることで、光反応物層から光透過性フィルムを剥離する際に、支持体から光反応物層が剥離してしまうことがなく、支持体と光反応物層が密着した状態のまま、当該光透過性フィルムを光反応物層から容易に剥離することができ、作業性がよいものである。
【００２９】
（１）光透過性フィルム
本発明で使用する光透過性フィルムは、基材フィルムの少なくとも片面に剥離剤層が形成されたものであればよく、基材フィルムの片面だけに剥離剤層が形成されていても、基材フィルムの両面に剥離剤層が形成されてもよい。
【００３０】
前記剥離剤層は、分子中に、一般式（１）：
【化４】
2015151473.tif 000006
（式中、ｎは、２〜１０の整数である）
で示される官能基を有するポリオルガノシロキサン、及び、分子中に官能基としてヒドロシリル基を有するポリオルガノシロキサン架橋剤を含有する、付加型シリコーン系剥離剤組成物から形成されたものである。
【００３１】
本発明で使用する付加型シリコーン系剥離剤組成物は、分子中に一般式（１）で示される官能基を含有するポリオルガノシロキサン、及び、分子中に官能基としてヒドロシリル基を含有するポリオルガノシロキサン架橋剤を含む組成物であり、熱による付加反応型の架橋（硬化反応）により硬化して剥離性被膜を形成し、有用な剥離特性を発現することができるものである。
【００３２】
一般式（１）で示される官能基を含有するポリオルガノシロキサンは、分子中に一般式（１）で示される官能基を平均で２個以上有していることが好ましい。なお、上記一般式（１）で示される官能基は、通常、主鎖又は骨格を形成しているポリオルガノシロキサンのケイ素原子（例えば、末端のケイ素原子や、主鎖内部のケイ素原子など）に結合している。
【００３３】
一般式（１）で示される官能基としては、３−ブテニル基、４−ペンテニル基、５−ヘキセニル基、６−ヘプテニル基、７−オクテニル基、８−ノネニル基、９−デセニル基、１０−ウンデセニル基、１１−ドデセニル基等を挙げることができる。これらの中でも、光反応物層に対する剥離力の観点から、５−ヘキセニル基が好ましい。
【００３４】
また、上記主鎖又は骨格を形成しているポリオルガノシロキサンとしては、例えば、ポリジメチルシロキサン、ポリジエチルシロキサン、ポリメチルエチルシロキサン等のポリアルキルアルキルシロキサンや、ポリアルキルアリールシロキサンの他、ケイ素原子含有モノマー成分が複数種用いられている共重合体（例えば、ポリ（ジメチルシロキサン−ジエチルシロキサン）等）などが挙げられる。これらの中でも、ポリジメチルシロキサンが好ましい。すなわち、具体的には、一般式（１）で示される官能基を有するポリジメチルシロキサンが好ましい。
【００３５】
一般式（１）で示される官能基を有するポリジメチルシロキサンとしては、例えば、下記式のものを挙げることができる。
【化５】
2015151473.tif 000007
(式中、Ｒ１〜Ｒ３は、それぞれ独立して、一般式（１）で示される官能基又はメチル基であり、Ｒ１〜Ｒ３の少なくとも１つは一般式（１）で示される官能基であり、ａ＋ｂ＝１００〜８０００、ｂ／ａ＝０〜０．０５である。)
【００３６】
前記式中、（ＣＨ３ＣＨ３ＳｉＯ）a（ＣＨ３Ｒ２ＳｉＯ）bで示されるセグメントは、（ＣＨ３ＣＨ３ＳｉＯ）のブロックセグメントと（ＣＨ３Ｒ２ＳｉＯ）のブロックセグメントが結合されたセグメントであってもよいし、両者がランダムに結合されたセグメントであってもよい。
【００３７】
上記分子中に官能基としてヒドロシリル基を含有するポリオルガノシロキサン架橋剤は、分子中にケイ素原子に結合している水素原子（特に、Ｓｉ−Ｈ結合を有するケイ素原子）を有しているポリオルガノシロキサンであり、特に分子中にＳｉ−Ｈ結合を有するケイ素原子を２個以上有しているポリオルガノシロキサンが好ましい。上記Ｓｉ−Ｈ結合を有するケイ素原子は、通常、主鎖又は骨格を形成しているポリオルガノシロキサンのケイ素原子（例えば、末端のケイ素原子や、主鎖内部のケイ素原子など）に結合している。なお、Ｓｉ−Ｈ結合のケイ素原子の数は、２個以上であれば特に制限されない。上記分子中に官能基としてヒドロシリル基を含有するポリオルガノシロキサン架橋剤としては、具体的には、ポリメチルハイドロジェンシロキサンやポリ（ジメチルシロキサン−メチルハイドロジェンシロキサン）、ヒドロシリル基末端ポリジメチルシロキサン等が好適である。
【００３８】
ヒドロシリル基を有するポリオルガノシロキサン架橋剤としては、例えば、下記式のものを挙げることができる。
【化６】
2015151473.tif 000008
(式中、Ｒ４〜Ｒ６は、それぞれ独立して、水素原子又はメチル基であり、Ｒ４〜Ｒ６の少なくとも２つは水素原子であり、ｃは１０〜１００である。)
【００３９】
また、本発明で使用する付加型シリコーン系剥離剤組成物は、分子中に一般式（１）で示される官能基を有するポリオルガノシロキサン、分子中に官能基としてヒドロシリル基を有するポリオルガノシロキサン架橋剤以外に、反応抑制剤が含まれていることが好ましい。
【００４０】
前記反応抑制剤は、付加型シリコーン系剥離剤組成物に白金系触媒を添加した後の保存安定性を付与するために用いられる成分であり、具体的には、例えば、３，５−ジメチル−１−ヘキシン−３−オール、３−メチル−１−ペンテン−３−オール、３−メチル−３−ペンテン−１−イン、３，５−ジメチル−３−ヘキセン−１−インなどが挙げられる。反応抑制剤の含有量は、特に限定されるものではなく、適宜決定することができる。
【００４１】
また、本発明で使用する付加型シリコーン系剥離剤組成物には、上記成分の他にも必要に応じて、ＭＱレジンなどの剥離コントロール剤、アルケニル基又はヒドロシリル基を有しないポリオルガノシロキサン（トリメチルシロキシ基末端封鎖ポリジメチルシロキサンなど）、エポキシ基を有するポリオルガノシロキサンなどの密着性向上剤等が添加されていてもよい。これらの成分の含有量は、特に限定されないが、一般式（１）で示される官能基を含有する付加型シリコーン系剥離剤組成物中の全固形分に対して１〜３０質量％であることが好ましい。
【００４２】
本発明で使用する付加型シリコーン系剥離剤組成物には、分子中に一般式（１）で示される官能基を有するポリオルガノシロキサンと分子中に官能基としてヒドロシリル基を有するポリオルガノシロキサン架橋剤との硬化反応の触媒を添加することができる。該触媒としては白金系触媒が好ましい。
【００４３】
前記白金系触媒としては、特に限定されるものではなく、熱硬化性付加型シリコーン用の触媒として一般的に用いられる白金系触媒を用いることができるが、例えば、塩化白金酸、白金のオレフィン錯体、塩化白金酸のオレフィン錯体から選ばれた少なくとも１つの白金系触媒が好ましく、シロキサン構造部分を含む白金のオレフィン錯体がより好ましく、Ｋａｒｓｔｅｄｔ触媒（米国特許第３７１５３３４号明細書、第３７７５４５２号明細書参照）がシリコーンの硬化性に優れる観点で特に好ましく使用できる。
【００４４】
前記白金系触媒の含有量（白金元素としての濃度）は、特に限定されないが、前記付加型シリコーン系剥離剤組成物の全固形分に対して、一般的には白金換算で１０〜１０００ｐｐｍ（質量ｐｐｍ）であることが好ましく、５０〜８００ｐｐｍであることがより好ましく、１００〜６００ｐｐｍであることがさらに好ましい。白金系触媒の含有量が１０ｐｐｍ未満ではシリコーンの硬化性が悪くなる傾向があり、１０００ｐｐｍを超えると付加型シリコーン系剥離剤組成物のポットライフが短くなる傾向があり、また、白金系触媒は高価であるためコスト的に不利となる傾向がある。
【００４５】
本発明で使用する付加型シリコーン系剥離剤組成物には、有機溶剤を添加してもよい。有機溶剤としては、特に制限されるものではないが、例えば、シクロヘキサン、ノルマルヘキサン、ノルマルヘプタンなどの炭化水素系溶剤；トルエン、キシレンなどの芳香族系溶剤；酢酸エチル、酢酸メチルなどのエステル系溶剤；アセトン、メチルエチルケトンなどのケトン系溶剤；メタノール、エタノール、ブタノールなどのアルコール系溶剤などが使用できる。これらの有機溶剤は、単独で使用してもよいし、２種以上を混合使用してもよい。有機溶剤の添加量としては、特に限定されるものではないが、付加型シリコーン系剥離剤組成物中９０〜９９．９質量％程度であることが好ましい。
【００４６】
本発明で使用する付加型シリコーン系剥離剤組成物には、必要に応じて、さらに各種添加成分（添加剤）が用いられてもよい。必要に応じて用いられる添加成分としては、特に限定されないが、例えば、充填剤、帯電防止剤、酸化防止剤、紫外線吸収剤、可塑剤、着色剤（染料や顔料等）などが例示される。これらの各種添加成分は、本発明の効果を損なわない範囲で添加することができるが、例えば、付加型シリコーン系剥離剤組成物中の全固形分に対して１０質量％以下であることが好ましい。
【００４７】
剥離剤層は、付加型シリコーン系剥離剤組成物を後述する基材フィルムに塗布し、乾燥させることによって形成することができる。
【００４８】
前記基材フィルムとしては、光透過性を有するものではあればよく、表面が平滑で透明性の高いプラスチックフィルムが好ましい。プラスチックフィルムとしては、例えば、ポリエチレンテレフタレートフィルム、ポリブチレンテレフタレートフィルム等のポリエステルフィルム；ポリエチレンフィルム、ポリプロピレンフィルム等のポリオレフィンフィルムを挙げることができる。また、紫外線を透過する紙類等も基材フィルムとして使用することができる。基材フィルムの剥離剤層が設けられる面には、必要に応じて、予めコロナ処理、プラズマ処理、火炎処理等の処理を施しておいても良い。
【００４９】
基材フィルムの厚さは、特に限定されず、使用目的に応じて適宜設定することができる。光透過性フィルムにプラスチックフィルムを使用する場合、その厚さは、通常１２〜２５０μｍ程度であり、１６〜２００μｍであることが好ましく、２５〜１２５μｍであることがより好ましい。
【００５０】
付加型シリコーン系剥離剤組成物の前記基材フィルムへの塗布方法としては特に限定は無く、あらゆる公知の方法、例えば、キスロールコーター、ピードコーター、ロッドコーター、マイヤーバーコーター、ダイコーター、グラビアコーター等を用いる方法を使用できる。乾燥方法についても特に限定はなく、あらゆる公知の方法を使用できるが、一般的な乾燥方法としては熱風乾燥が挙げられる。熱風乾燥の条件は、基材フィルムの耐熱性によっても変わり得るが、通常８０〜１５０℃程度で、１０秒〜５分程度であることが好ましい。
【００５１】
乾燥後の剥離剤層の厚さは、３０〜５００ｎｍ程度であることが好ましく、４０〜４００ｎｍ程度がより好ましく、５０〜３００ｎｍ程度がさらに好ましい。剥離剤層の厚さが３０ｎｍ未満である場合、光透過性フィルムの剥離力が高くなりすぎる場合があり、逆に５００ｎｍを超える場合、光透過性フィルムをロール状に巻き取った時に接触する基材と剥離剤層とがブロッキングしやすくなるという問題や、光透過性フィルムの剥離力が高くなるという問題が生じる場合がある。
【００５２】
本発明で使用する光透過性フィルムは、前記剥離剤層が最表面に存在する限り、剥離剤層と基材フィルムとの間に別の層（中間層）が存在していてもよい。また、中間層としては、光透過性を有する層であればいかなるものも使用することができるが、本発明においては、剥離剤層は基材フィルムの上に直接形成されていることが好ましい。
【００５３】
（２）光反応物層
本発明で用いる光反応物層を形成するための光反応性組成物は、光反応させて得られる生成物が２３℃においてタックを発現する光反応性組成物であることが好ましい。このような光反応性組成物としては、アクリル系粘着剤用の光重合性組成物等を挙げることができる。また、前記「光反応」は典型的には「光重合反応」である。
【００５４】
前記アクリル系粘着剤用の光重合性組成物としては、主成分としての炭素数１〜２２のアルキル基を有するアルキル（メタ）アクリレートと、当該アルキル（メタ）アクリレートと共重合可能なモノマーを含むモノマー成分、及び、光重合開始剤を含有する組成物を挙げることができる。ここで、主成分とは、全モノマー成分中５０質量％より多く含むことをいい、６０質量％以上であることが好ましく、７０質量％以上であることがより好ましい。なお、アルキル（メタ）アクリレートは、アルキルアクリレート及び／又はアルキルメタクリレートをいい、本発明の（メタ）とは同様の意味である。
【００５５】
モノマー成分における、炭素数１〜２２のアルキル基を有するアルキル（メタ）アクリレートと共重合可能なモノマーの含有割合は、特に限定されるものではないが、例えば、炭素数１〜２２のアルキル基を有するアルキル（メタ）アクリレートが７０〜１００質量％、共重合可能なモノマーが３０〜０質量％であることが好ましく、炭素数１〜２２のアルキル基を有するアルキル（メタ）アクリレートが８０〜９６質量％、共重合可能なモノマーが２０〜４質量％であることがより好ましい。モノマー成分の配合比が、前記範囲内にあることで、良好な接着特性が得られるため好ましい。また、複数種類の炭素数１〜２２のアルキル基を有するアルキル（メタ）アクリレートや共重合可能なモノマーを用いる場合、その合計量が前記範囲となればよい。
【００５６】
炭素数１〜２２のアルキル基を有するアルキル（メタ）アクリレートに係るアルキル基としては、直鎖状、分岐鎖状又は環状の各種のものを用いることができる。炭素数１〜２２の直鎖状アルキル基を有するアルキル（メタ）アクリレートとしては、メチル（メタ）アクリレート、エチル（メタ）アクリレート、ｎ−プロピル（メタ）アクリレート、ｎ−ブチル（メタ）アクリレート、ｎ−ペンチル（メタ）アクリレート、ｎ−ヘキシル（メタ）アクリレート、ｎ−オクチル（メタ）アクリレート、ｎ−ノニル（メタ）アクリレート、ｎ−デシル（メタ）アクリレート、ｎ−ウンデシル（メタ）アクリレート、ｎ−ドデシル（メタ）アクリレート、ｎ−トリデシル（メタ）アクリレート、ｎ−テトラデシル（メタ）アクリレート、ｎ−ペンタデシル（メタ）アクリレート、ｎ−ヘキサデシル（メタ）アクリレート、ｎ−ヘプタデシル（メタ）アクリレート、ｎ−オクタデシル（メタ）アクリレート、ｎ−ノナデシル（メタ）アクリレート、ｎ−エイコシル（メタ）アクリレート、ｎ−ヘンエイコシル（メタ）アクリレート、ｎ−ドコシル（メタ）アクリレートが挙げられる。また、炭素数１〜２２の分岐を有するアルキル基を有するアルキル（メタ）アクリレートとしては、イソプロピル（メタ）アクリレート、イソブチル（メタ）アクリレート、ｔｅｒｔ−ブチル（メタ）アクリレート、ｓｅｃ−ブチル（メタ）アクリレート、イソペンチル（メタ）アクリレート、ネオペンチル（メタ）アクリレート、イソヘキシル（メタ）アクリレート、３−メチルペンチル（メタ）アクリレート、２−エチルヘキシル（メタ）アクリレート、イソオクチル（メタ）アクリレート、イソノニル（メタ）アクリレート、イソデシル（メタ）アクリレート、２−プロピルヘプチル（メタ）アクリレート、イソウンデシル（メタ）アクリレート、イソドデシル（メタ）アクリレート、イソトリデシル（メタ）アクリレート、イソミスチリル（メタ）アクリレート、イソペンタデシル（メタ）アクリレート、イソヘキサデシル（メタ）アクリレート、イソヘプタデシル（メタ）アクリレート、イソステアリル（メタ）アクリレート、イソノナデシル（メタ）アクリレート、イソヘンエイコシル（メタ）アクリレート、イソドコシル（メタ）アクリレートなどが挙げられる。また、環状アルキル基としては、炭素数６〜２２のシクロアルキル基を挙げることができ、炭素数６〜２２のシクロアルキル基を有するアルキル（メタ）アクリレートとしては、シクロヘキシル（メタ）アクリレート、シクロヘプチル（メタ）アクリレート、シクロオクチル（メタ）アクリレート、シクロノニル（メタ）アクリレート、シクロデシル（メタ）アクリレート等を挙げることができる。これらは単独で、または２種類以上を組み合わせて用いることができる。これらの中でも、炭素数が８〜１８のアルキル基を有するアルキル（メタ）アクリレートが好ましく、２−エチルヘキシル（メタ）アクリレート、イソステアリル（メタ）アクリレートが特に好ましい。
【００５７】
アルキル（メタ）アクリレートと共重合可能なモノマーとしては、ヒドロキシル基含有モノマー、環状窒素含有モノマー、及び、脂環構造含有モノマーからなる群から選択される１種以上のモノマーであることが好ましい。
【００５８】
また、ヒドロキシル基含有モノマーとしては、（メタ）アクリロイル基又はビニル基等の不飽和二重結合を有する重合性の官能基を有し、かつヒドロキシル基を有するものを特に制限なく用いることができる。ヒドロキシル基含有モノマーとしては、例えば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロヘキシル）メチル（メタ）アクリレート等を挙げることができ、これらを１種単独で、又は、２種以上を混合して用いることができる。
【００５９】
ヒドロキシル基含有モノマーは、（メタ）アクリル系ポリマーを形成する全モノマー成分中３０質量％以下であることが好ましく、２５質量％以下であることがより好ましい。
【００６０】
前記環状窒素含有モノマーとしては、（メタ）アクリロイル基またはビニル基等の不飽和二重結合を有する重合性の官能基を有し、かつ環状窒素構造を有するものを特に制限なく用いることができる。環状窒素構造は、環状構造内に窒素原子を有するものが好ましい。環状窒素含有モノマーとしては、例えば、Ｎ−ビニルピロリドン、Ｎ−ビニル−ε−カプロラクタム、メチルビニルピロリドン等のラクタム系ビニルモノマー；ビニルピリジン、ビニルピペリドン、ビニルピリミジン、ビニルピペラジン、ビニルピラジン、ビニルピロール、ビニルイミダゾール、ビニルオキサゾール、ビニルモルホリン等の窒素含有複素環を有するビニル系モノマー等が挙げられる。また、モルホリン環、ピペリジン環、ピロリジン環、ピペラジン環等の複素環を含有する（メタ）アクリルモノマーが挙げられる。具体的には、Ｎ−アクリロイルモルホリン、Ｎ−アクリロイルピペリジン、Ｎ−メタクリロイルピペリジン、Ｎ−アクリロイルピロリジン等が挙げられる。前記環状窒素含有モノマーの中でも、ラクタム系ビニルモノマーが好ましく、Ｎ−ビニルピロリドンがより好ましい。
【００６１】
前記環状窒素含有モノマーは、（メタ）アクリル系ポリマーを形成する全モノマー成分中２０質量％以下であることが好ましい。
【００６２】
前記脂環構造含有モノマーとしては、（メタ）アクリロイル基またはビニル基等の不飽和二重結合を有する重合性の官能基を有し、かつ脂環構造を有するものを特に制限なく用いることができる。脂環構造は、環状の炭化水素構造であり、炭素数５以上であることが好ましく、炭素数６〜２４がより好ましく、炭素数８〜２０がさらに好ましく、炭素数１０〜１８が特に好ましい。脂環構造含有モノマーとしては、例えば、シクロプロピル（メタ）アクリレート、シクロブチル（メタ）アクリレート、シクロペンチル（メタ）アクリレート、シクロヘキシル（メタ）アクリレート、シクロヘプチル（メタ）アクリレート、シクロオクチル（メタ）アクリレート、イソボルニル（メタ）アクリレート、ジシクロペンタニル（メタ）アクリレート、下記式で表されるＨＰＭＰＡ、ＴＭＡ−２、ＨＣＰＡなどの（メタ）アクリル系モノマーが挙げられる。これらの中でも、イソボルニル（メタ）アクリレートが好ましい。
【化７】
2015151473.tif 000009
【００６３】
脂環構造含有モノマーは、（メタ）アクリル系ポリマーを形成する全モノマー成分中３０質量％以下であることが好ましい。
【００６４】
アルキル（メタ）アクリレートと共重合可能なモノマーとしては、前記ヒドロキシル基含有モノマー、環状窒素含有モノマー、脂環構造含有モノマー以外にも、例えば、カルボキシル基含有モノマー、環状エーテル基を有するモノマー等も挙げることができる。
【００６５】
カルボキシル基含有モノマーとしては、（メタ）アクリロイル基またはビニル基等の不飽和二重結合を有する重合性の官能基を有し、かつカルボキシル基を有するものを特に制限なく用いることができる。カルボキシル基含有モノマーとしては、例えば、（メタ）アクリル酸、カルボキシエチル（メタ）アクリレート、カルボキシペンチル（メタ）アクリレート、イタコン酸、マレイン酸、フマール酸、クロトン酸、イソクロトン酸、メサコン酸、シトラコン酸、グルタコン酸等が挙げられ、これらは単独でまたは組み合わせて使用できる。イタコン酸、マレイン酸はこれらの無水物を用いることができる。これらの中でも、アクリル酸、メタクリル酸が好ましく、特にアクリル酸が好ましい。なお、本発明で用いる（メタ）アクリル系ポリマーの製造に用いるモノマー成分にはカルボキシル基含有モノマーを任意に用いることができ、一方では、カルボキシル基含有モノマーを用いなくともよい。
【００６６】
カルボキシル基含有モノマーは、（メタ）アクリル系ポリマーを形成する全モノマー成分中１０質量％以下であることが好ましい。
【００６７】
環状エーテル基を有するモノマーとしては、（メタ）アクリロイル基またはビニル基等の不飽和二重結合を有する重合性の官能基を有し、かつエポキシ基またはオキセタン基等の環状エーテル基を有するものを特に制限なく用いることができる。エポキシ基含有モノマーとしては、例えば、グリシジル（メタ）アクリレート、３，４−エポキシシクロヘキシルメチル（メタ）アクリレート、４−ヒドロキシブチル（メタ）アクリレートグリシジルエーテル等が挙げられる。オキセタン基含有モノマーとしては、例えば、３−オキセタニルメチル（メタ）アクリレート、３−メチル−オキセタニルメチル（メタ）アクリレート、３−エチル−オキセタニルメチル（メタ）アクリレート、３−ブチル−オキセタニルメチル（メタ）アクリレート、３−ヘキシル−オキセタニルメチル（メタ）アクリレート等が挙げられる。これらは単独でまたは組み合わせて使用できる。
【００６８】
環状エーテル基を有するモノマーは、（メタ）アクリル系ポリマーを形成する全モノマー成分中１０質量％以下であることが好ましい。
【００６９】
その他の共重合モノマーとしては、酢酸ビニル、プロピオン酸ビニル、スチレン、α−メチルスチレン；（メタ）アクリル酸ポリエチレングリコール、（メタ）アクリル酸ポリプロピレングリコール、（メタ）アクリル酸メトキシエチレングリコール、（メタ）アクリル酸メトキシポリプロピレングリコールなどのグリコール系アクリルエステルモノマー；（メタ）アクリル酸テトラヒドロフルフリル、フッ素（メタ）アクリレート、シリコーン（メタ）アクリレートや２−メトキシエチルアクリレートなどのアクリル酸エステル系モノマー；アミド基含有モノマー、アミノ基含有モノマー、イミド基含有モノマー、ビニルエーテルモノマー、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有モノマーなども使用することができる。
【００７０】
さらに、ケイ素原子を含有するシラン系モノマーなどが挙げられる。シラン系モノマーとしては、例えば、３−アクリロキシプロピルトリエトキシシラン、ビニルトリメトキシシラン、ビニルトリエトキシシラン、４−ビニルブチルトリメトキシシラン、４−ビニルブチルトリエトキシシラン、８−ビニルオクチルトリメトキシシラン、８−ビニルオクチルトリエトキシシラン、１０−メタクリロイルオキシデシルトリメトキシシラン、１０−アクリロイルオキシデシルトリメトキシシラン、１０−メタクリロイルオキシデシルトリエトキシシラン、１０−アクリロイルオキシデシルトリエトキシシランなどが挙げられる。
【００７１】
光重合開始剤としては、ベンゾインメチルエーテル、ベンゾインイソプロピルエーテル、ベンジルジメチルケタールなどのベンゾインエーテル、アニソールメチルエーテルなどの置換ベンゾインエーテル、２，２−ジエトキシアセトフェノン、２，２−ジメトキシ−２−フェニルアセトフェノンなどの置換アセトフェノン、２−メチル−２−ヒドロキシプロピオフェノンなどの置換アルファーケトール、２−ナフタレンスルホニルクロライドなどの芳香族スルホニルクロライド、１−フェニル−１，１−プロパンジオン−２−（ｏ−エトキシカルボニル）−オキシムなどの光活性オキシム、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’，４，４’−テトラ（ｔ−ブチルパーオキシカルボニル）ベンゾフェノン等のベンゾフェノン系化合物；チオキサントン、２−クロルチオキサントン、２−メチルチオキサントン、イソプロピルチオキサントン、２，４−ジイソプロピルチオキサントン、２，４−ジエチルチオキサントン等のチオキサントン系化合物；２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル−（４’−メトキシスチリル）−６−トリアジン等のトリアジン系化合物；１，２−オクタンジオン，１−〔４−（フェニルチオ）−，２−（Ｏ−ベンゾイルオキシム）〕、Ｏ−（アセチル）−Ｎ−（１−フェニル−２−オキソ−２−（４’−メトキシ−ナフチル）エチリデン）ヒドロキシルアミン等のオキシムエステル系化合物；ビス（２，４，６−トリメチルベンゾイル）フェニルホスフィンオキサイド、２，４，６−トリメチルベンゾイルジフェニルホスフィンオキサイド等のホスフィン系化合物；９，１０−フェナンスレンキノン、カンファーキノン、エチルアントラキノン等のキノン系化合物； ボレート系化合物； カルバゾール系化合物；イミダゾール系化合物；あるいは、チタノセン系化合物等を挙げることができる。これらの光重合開始剤は、１種単独でまたは２種以上を組み合わせて使用することができる。
【００７２】
光重合開始剤の添加量は、前記炭素数１〜２２のアルキル基を有するアルキル（メタ）アクリレートと共重合可能なモノマーを含むモノマー成分１００質量部あたり、通常、０．０１〜５質量部程度であり、０．０１〜３質量部であることが好ましい。光重合開始剤の添加量が前記範囲より少ないと、重合速度が遅くなる傾向があり、工業的に好ましくない。また、光重合開始剤の添加量が前記範囲より多いと、分子量が低下し、好ましい接着特性が得られ難い傾向がある。
【００７３】
また、アクリル系粘着剤用の光重合性組成物には、必要に応じて架橋剤を配合することができる。架橋剤としては、多官能性モノマーを挙げることができ、例えば、（メタ）アクリロイル基、ビニル基等の不飽和二重結合を２個以上有する化合物などが挙げられる。具体的には、例えば、例えば、エチレングリコールジ（メタ）アクリレート、ジエチレングリコールジ（メタ）アクリレート、トリエチレングリコールジ（メタ）アクリレート、トリメチロールプロパントリ（メタ）アクリレート、テトラエチレングリコールジ（メタ）アクリレートなどの（モノ又はポリ）エチレングリコールジ（メタ）アクリレートや、プロピレングリコールジ（メタ）アクリレートなどの（モノ又はポリ）プロピレングリコールジ（メタ）アクリレートなどの（モノ又はポリ）アルキレングリコールジ（メタ）アクリレートの他、ネオペンチルグリコールジ（メタ）アクリレート、１，６−ヘキサンジオールジ（メタ）アクリレート、１，１２−ドデカンジオールジ（メタ）アクリレート、ペンタエリスリトールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート等の（メタ）アクリル酸と多価アルコールとのエステル化物；ジビニルベンゼン等の多官能ビニル化合物；（メタ）アクリル酸アリル、（メタ）アクリル酸ビニル等の反応性の不飽和二重結合を有する化合物等が挙げられる。
【００７４】
架橋剤としての多官能性モノマーの添加量は、その官能基数等により異なるが、前記炭素数１〜２２のアルキル基を有するアルキル（メタ）アクリレートと共重合可能なモノマーを含むモノマー成分１００質量部あたり、０．０１〜５質量部が好ましく、０．１〜３質量部がより好ましい。多官能性モノマーを前記範囲で用いると、光重合性組成物が光重合されて得られる重合物（アクリル系粘着剤）に良好な凝集力を保持させることができるため、好ましい。
【００７５】
また、本発明で用いるアクリル系粘着剤用の光重合性組成物には、接着力向上の観点から、（メタ）アクリル系オリゴマーを含有させることができる。（メタ）アクリル系オリゴマーは、前記（メタ）アクリル系ポリマーよりもＴｇが高く、重量平均分子量が小さい重合体を用いるのが好ましい。かかる（メタ）アクリル系オリゴマーは接着力を増加させる利点を有するものであるが、本発明においては用いなくともよい。
【００７６】
前記（メタ）アクリル系オリゴマーは、Ｔｇが約０℃以上３００℃以下、好ましくは約２０℃以上３００℃以下、さらに好ましくは約４０℃以上３００℃以下であることが望ましい。Ｔｇが前記範囲内であることにより、接着力を向上することができる。なお（メタ）アクリル系オリゴマーのＴｇは、（メタ）アクリル系ポリマーのＴｇと同じく、Ｆｏｘの式に基づいて計算した理論値である。
【００７７】
上記ホモポリマーのＴｇについては、「Ｐｏｌｙｍｅｒ  Ｈａｎｄｂｏｏｋ」（第３版、Ｊｏｈｎ  Ｗｉｌｅｙ  ＆  Ｓｏｎｓ，Ｉｎｃ、１９８９年）に記載の数値を用いるものとする。なお、本文献に複数種類の値が記載されているモノマーについては、最も高い値が採用される。
【００７８】
「Ｐｏｌｙｍｅｒ  Ｈａｎｄｂｏｏｋ」（第３版、Ｊｏｈｎ  Ｗｉｌｅｙ  ＆  Ｓｏｎｓ，Ｉｎｃ、１９８９年）にも記載されていない場合には、以下の測定方法により得られる値を用いるものとする（特開２００７−５１２７１号公報参照）。
【００７９】
具体的には、温度計、攪拌機、窒素導入管及び還流冷却管を備えた反応器に、モノマー１００重量部、アゾビスイソブチロニトリル０．２重量部及び重合溶媒として酢酸エチル２００重量部を投入し、窒素ガスを流通させながら１時間攪拌する。このようにして重合系内の酸素を除去した後、６３℃に昇温し１０時間反応させる。次いで、室温まで冷却し、固形分濃度３３重量％のホモポリマー溶液を得る。次いで、このホモポリマー溶液を剥離ライナー上に流延塗付し、乾燥して厚さ約２ｍｍの試験サンプル（シート状のホモポリマー）を作製する。この試験サンプルを直径７．９ｍｍの円盤状に打ち抜き、パラレルプレートで挟み込み、粘弾性試験機（商品名「ＡＲＥＳ」、レオメトリックス社製）を用いて周波数１Ｈｚのせん断歪みを与えながら、温度領域−７０〜１５０℃、５℃／分の昇温速度でせん断モードにより粘弾性を測定し、ｔａｎδ（損失正接）のピークトップ温度をホモポリマーのＴｇとする。
【００８０】
（メタ）アクリル系オリゴマーの重量平均分子量は、１０００以上３００００未満、好ましくは１５００以上２００００未満、さらに好ましくは２０００以上１００００未満である。重量平均分子量が前記範囲内であることで、良好な接着力や保持特性が得られるため好ましい。本発明において、（メタ）アクリル系オリゴマーの重量平均分子量の測定は、ＧＰＣ法によりポリスチレン換算して求めることができる。具体的には東ソー（株）製のＨＰＬＣ８０２０に、カラムとしてＴＳＫｇｅｌＧＭＨ−Ｈ（２０）×２本を用いて、テトラヒドロフラン溶媒で流速約０．５ｍｌ／分の条件にて測定される。
【００８１】
前記（メタ）アクリル系オリゴマーを構成するモノマーとしては、例えばメチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、２−エチルヘキシル（メタ）アクリレート、ヘプチル（メタ）アクリレート、オクチル（メタ）アクリレート、イソオクチル（メタ）アクリレート、ノニル（メタ）アクリレート、イソノニル（メタ）アクリレート、デシル（メタ）アクリレート、イソデシル（メタ）アクリレート、ウンデシル（メタ）アクリレート、ドデシル（メタ）アクリレートのようなアルキル（メタ）アクリレート；シクロヘキシル（メタ）アクリレート、イソボルニル（メタ）アクリレート、ジシクロペンタニル（メタ）アクリレートのような（メタ）アクリル酸と脂環族アルコールとのエステル；フェニル（メタ）アクリレート、ベンジル（メタ）アクリレートのようなアリール（メタ）アクリレート；テルペン化合物誘導体アルコールから得られる（メタ）アクリレート；等を挙げることができる。このような（メタ）アクリレートは単独であるいは２種以上を組み合わせて使用することができる。
【００８２】
（メタ）アクリル系オリゴマーとしては、イソブチル（メタ）アクリレートやｔ−ブチル（メタ）アクリレートのようなアルキル基が分岐構造を持ったアルキル（メタ）アクリレート；シクロヘキシル（メタ）アクリレートや、イソボルニル（メタ）アクリレート、ジシクロペンタニル（メタ）アクリレートのような（メタ）アクリル酸と脂環式アルコールとのエステル；フェニル（メタ）アクリレートやベンジル（メタ）アクリレートのようなアリール（メタ）アクリレートなどの環状構造を持った（メタ）アクリレートに代表される、比較的嵩高い構造を有するアクリル系モノマーをモノマー単位として含んでいることが、粘着剤層の接着性をさらに向上させることができる観点からは好ましい。また、（メタ）アクリル系オリゴマーの合成の際や粘着剤層の作製の際に紫外線（紫外線）を採用する場合には、重合阻害を起こしにくいという点で、飽和結合を有したものが好ましく、アルキル基が分岐構造を持ったアルキル（メタ）アクリレート、または脂環式アルコールとのエステルを、（メタ）アクリル系オリゴマーを構成するモノマーとして好適に用いることができる。
【００８３】
このような点から、好適な（メタ）アクリル系オリゴマーとしては、例えば、シクロヘキシルメタクリレート（ＣＨＭＡ）とイソブチルメタクリレート（ＩＢＭＡ）の共重合体、シクロヘキシルメタクリレート（ＣＨＭＡ）とイソボルニルメタクリレート（ＩＢＸＭＡ）の共重合体、シクロヘキシルメタクリレート（ＣＨＭＡ）とアクリロイルモルホリン（ＡＣＭＯ）の共重合体、シクロヘキシルメタクリレート（ＣＨＭＡ）とジエチルアクリルアミド（ＤＥＡＡ）の共重合体、１−アダマンチルアクリレート（ＡＤＡ）とメチルメタクリレート（ＭＭＡ）の共重合体、ジシクロペンタニルメタクリレート（ＤＣＰＭＡ）とイソボルニルメタクリレート（ＩＢＸＭＡ）の共重合体、ジシクロペンタニルメタクリレート（ＤＣＰＭＡ）とメチルメタクリレート（ＭＭＡ）の共重合体、ジシクロペンタニルメタクリレート（ＤＣＰＭＡ）、シクロヘキシルメタクリレート（ＣＨＭＡ）、イソボルニルメタクリレート（ＩＢＸＭＡ）、イソボルニルアクリレート（ＩＢＸＡ）、ジシクロペンタニルアクリレート（ＤＣＰＡ）、１−アダマンチルメタクリレート（ＡＤＭＡ）、１−アダマンチルアクリレート（ＡＤＡ）の各単独重合体等を挙げることができる。特に、ＭＭＡを主成分として含むオリゴマーが好ましく、ジシクロペンタニルメタクリレート（ＤＣＰＭＡ）とメチルメタクリレート（ＭＭＡ）の共重合体がより好ましい。
【００８４】
本発明で用いるアクリル系粘着剤用の光重合性組成物において、前記（メタ）アクリル系オリゴマーを用いる場合、その含有量は特に限定されないが、（メタ）アクリル系ポリマー１００重量部に対して１０重量部以下であるのが好ましく、５重量部以下であることがより好ましく、３重量部以下であることがさらに好ましい。
【００８５】
さらに、本発明で使用する光反応性組成物には、必要に応じて、粘度調整剤、剥離調整剤、粘着付与剤、可塑剤、軟化剤、ガラス繊維、ガラスビーズ、金属粉、その他の無機粉末等からなる充填剤、顔料、着色剤（顔料、染料など）、ｐＨ調整剤（酸又は塩基）、酸化防止剤、紫外線吸収剤等を、本発明の目的を逸脱しない範囲で各種の添加剤を適宜に使用することもできる。
【００８６】
本発明の光反応物層含有シートを構成する光反応物層は、前述の光反応性組成物を光反応させて形成することができるが、その形成方法は後述する。
【００８７】
光反応物層の厚さは、特に限定されるものではなく、その用途に応じて適宜決定することができるが、光反応物層が粘着剤層である場合、その厚さは、２５〜３００μｍ程度であることが好ましく、５０〜２００μｍ程度がより好ましい。
【００８８】
本発の光反応物層含有シートにおける光反応物層の用途は、特に限定されるものではないが、例えば、前述のような粘着剤層であったり、粘着テープの基材であったり、これら以外の各種用途に使用される層、フィルム、シートとすることができる。
【００８９】
（３）支持体
本発明で使用する支持体は、光を透過するものであっても、光を透過しないものであってもよい。具体的には、ポリイミドフィルム、ポリエステルフィルム、ポリテトラフルオロエチレンフィルム、ポリエーテルエーテルケトンフィルム、ポリエーテルサルフォンフィルム、ポリエチレンフィルム、ポリプロピレンフィルム、紙等が用いられる。また、かかる支持体には必要に応じて、離型処理を施すことができる。
【００９０】
支持体への剥離処理としては、特に限定されるものではなく、支持体の光反応物層に対する剥離力が、光透過性フィルムの光反応物層に対する剥離力より高くなるような剥離処理であればよい。具体的には、溶剤可溶性オルガノポリシロキサンレジンを配合して剥離力を調整する方法があり、Ｒ７３ＳｉＯ１／２（式中、Ｒ７は１価の炭化水素基）及びＳｉＯ４／２で示されるシロキサン単位からなるＭＱレジンを付加型シリコーン組成物等に配合する方法等を挙げることができる。
【００９１】
市販されているＭＱレジンとしては、信越化学工業（株）製のＫＳ−３８００、Ｘ−９２−１８３、東レ・ダウコーニング社製のＳＤ７２９２、ＢＹ２４−８４３等が挙げられる。また、ＭＱレジンを配合する以外の方法としては、例えば、ビニル基含有付加型シリコーン系剥離剤（-ＣＨ＝ＣＨ２基を有する付加型シリコーン系剥離剤）を使用することもできる。
【００９２】
支持体が、剥離処理された剥離フィルムである場合、支持体の剥離処理面と前記光反応物層とが接しているように積層することが好ましい。
【００９３】
２．光反応物層含有シートの製造方法
本発明の光反応物層含有シートの製造方法は、
支持体、光反応性組成物から形成される塗布層、及び、基材フィルム上に剥離剤層を有する光透過性フィルムがこの順で、かつ、前記光透過性フィルムの剥離剤層と前記塗布層とが接するように積層している積層物を形成する工程、
前記積層物に光照射して、前記光反応性組成物から形成される塗布層を光反応させて光反応物層を形成する工程、を含み、
前記剥離剤層が、分子中に、一般式（１）：
【化８】
2015151473.tif 000010
（式中、ｎは、２〜１０の整数である）
で示される官能基を有するポリオルガノシロキサン、及び、分子中にヒドロシリル基を有するポリオルガノシロキサン架橋剤を含有する、付加型シリコーン系剥離剤組成物から形成されたものであることを特徴とするものである。
【００９４】
支持体、光反応性組成物、光透過性フィルムについては、前述の通りである。
【００９５】
積層物を形成する方法としては、前記光透過性フィルムの剥離剤層と前記塗布層とが接するように積層すればよく、その積層順番については特に限定されないものである。例えば、支持体の少なくとも片面に光反応性組成物を塗布して塗布層を形成し、当該塗布層上に、光透過性フィルムの剥離剤層と前記塗布層とが接するように光透過性フィルムを積層する方法や、光透過性フィルムの剥離剤層上に光反応性組成物を塗布して塗布層を形成し、当該塗布層上に支持体を積層する方法を挙げることができる。
【００９６】
前記塗布層は、支持体や光透過性フィルムの剥離剤層上に光反応性組成物を塗布して形成するが、当該塗布方法としては、ベーカー式アプリケーター、ダイコーター、ロールコーター、ロールナイフコーター、リップコーター、クローズドエッジダイコーター、グラビアコーター、カーテンコーター、ＣＡＰコーター等の公知の塗布方法を挙げることができる。
【００９７】
前記塗布層の厚さは、特に限定されるものではなく、光重合後の厚さ（すなわち、光反応物層の厚さ）に応じて適宜決定することができる。例えば、光反応性組成物がアクリル系粘着剤用の光重合性組成物である場合、最終的に得られる粘着剤層が３０〜３００μｍ程度となるように、塗布層の厚さを適宜決定することができる。
【００９８】
本発明の光反応物層含有シートは、前記積層物に光を照射して、前記光反応性組成物から形成される塗布層を光反応させて光反応物層を形成して、得ることができる。
【００９９】
本発明における光照射における「光」とは、通常、紫外線であり、光照射装置には、紫外線照射ランプが使用され、光重合開始剤の吸収波長と同じ領域の光波長を発光するものが用いられる。このような光照射装置としては、例えば、ＬＥＤ、低圧水銀灯、中圧水銀灯、高圧水銀灯、超高圧水銀灯、メタルハライドランプ、マイクロウエーブ励起水銀灯、ブラックライトランプ、ケミカルランプ、殺菌ランプ、低圧放電の水銀ランプ、エキシマレーザー等を使用でき、これらを一つあるいは二つ以上の組み合わせても良い。
【０１００】
また、紫外線は、３００ｎｍ以下程度の短波長光をフィルターでカットした後、照射した方が望ましい。このようなフィルターとしては、パイレックス（登録商標）ガラスやソーダガラスが挙げられる。短波長光をカットして照射を行うことにより、重剥離化を抑制する効果があるため好ましい。また、後述するように、光透過性フィルムを繰り返して使用する場合があり、その際に、光透過性フィルムの劣化を抑制することができるため好ましい。また、ランプの発熱量や重合熱が多い場合、紫外線カットフィルターや冷却装置を用いることもできる。この場合の冷却は、光透過性フィルムのガラス転移領域への転移開始温度以下にしたほうが好ましい。転移開始温度以下にすることにより、光透過性フィルムの繰り返し使用時のフィルムの伸びやシワを防ぐことができる。
【０１０１】
また、前記光照射は、連続的に行ってもよく、断続的に行ってもよい。
【０１０２】
紫外線照射ランプによる光反応性組成物塗布層への光の照射強度は、光反応性組成物が光重合性組成物である場合、得られる重合体の重合度を左右する因子である。具体的には、紫外線の照度は、０．１〜３００ｍＷ／ｃｍ２であることが好ましく、１〜５０ｍＷ／ｃｍ２であることがより好ましい。照度が前記範囲より低いと、重合反応時間が長くなり、生産性に劣る傾向がある。また、照度が前記範囲より高いと、光重合開始剤が急激に消費されるため、重合体の低分子量化が起こる傾向がある。
【０１０３】
また、紫外線の照射光量は、１００〜６００ｍJ／ｃｍ２・ｍｉｎ程度であることが好ましく、２００〜５００ｍJ／ｃｍ２・ｍｉｎ程度あることが好ましい。また、照射時間は、紫外線の照度や照射光量によって適宜決定することができるが、通常、１０秒〜１０分程度である。
【０１０４】
積層物への光照射は、光透過性フィルム側から光を照射することが好ましい。また、支持体が光透過性を有する場合、光透過性フィルム側から照射に変えて、支持体側から光照射を行ってもよく、又は、光透過性フィルム側と支持体側の両方から光照射を行ってもよい。
【０１０５】
また、本発明の製造方法においては、積層物に光照射して光反応物層を形成し、光反応物層含有シートを形成するものであるが、得られた光反応物層含有シートから、光透過性フィルムを剥離し、別の離型フィルムを光反応物層上に積層して、光反応物層含有シートとすることもできる。この場合使用される離型フィルムとしては、特に限定されるものではなく、公知の離型フィルムを好適に使用することができる。また、剥離した光透過性フィルムは、本発明の製造方法において、再度利用することもできる。
【０１０６】
本発明の製造方法においては、光反応性組成物から形成される塗布層に光照射する際に、特定の剥離剤で離型処理された光透過性フィルムが当該塗布層上にあるため、未反応モノマー等の光反応性組成物中の未反応成分が飛散せず、光照射手段の汚染を防止することができる。また、光照射手段の汚染が防止されるため、光の照度の低下も防止することができる。また、光透過性フィルムを光反応物層含有シートから剥離する際には、支持体に光反応物層が密着された状態で、光透過性フィルムのみが剥がれる。
【実施例】
【０１０７】
以下に、実施例および比較例を挙げて本発明を具体的に説明するが、これらは本発明を限定するものではない。なお、以下において「部」および「％」は、別の記載が無い限り、それぞれ「質量部」および「質量％」を示す。
【０１０８】
製造例１（光反応性組成物の調製）
２−エチルへキシルアクリレート（２ＥＨＡ）４０．５質量部、イソステアリルアクリレート（ＩＳＡ）４０．５質量部、４−ヒドロキブチルアクリレート（４ＨＢＡ）１質量部、Ｎ−ビニル−２−ピロリドン（ＮＶＰ）１８質量部に、光重合開始剤として、２，２−ジメトキシ−２−フェニルアセトフェノン０．０５質量部を４つロフラスコに投入し、窒素雰囲気下で紫外線に暴露することによって部分的に光重合したシロップを得た。この部分重合したシロップ１００質量部に、架橋剤としてトリメチロールプロパントリアクリレート０．３質量部を均一に混合し、アクリル系粘着剤（１）（光反応性組成物）を得た。
【０１０９】
製造例２（光反応性組成物の調製）
２−エチルへキシルアクリレート（２ＥＨＡ）２８．５質量部、イソステアリルアクリレート（ＩＳＡ）２８．５質量部、４−ヒドロキブチルアクリレート（４ＨＢＡ）２１質量部、イソボルニルアクリレート（ＩＢＸＡ）２２質量部に、光重合開始剤として、２，２−ジメトキシ−２−フェニルアセトフェノン０．０５質量部を４つロフラスコに投入し、窒素雰囲気下で紫外線に暴露することによって部分的に光重合したシロップを得た。この部分重合したシロップ１００質量部に、架橋剤としてトリメチロールプロパントリアクリレート０．３質量部を均一に混合し、アクリル系粘着剤（２）（光反応性組成物）を得た。  
【０１１０】
製造例３（光反応性組成物の調製）
２−エチルへキシルアクリレート（２ＥＨＡ）７８質量部、２−ヒドロキシエチルアクリレート（ＨＥＡ）２１.６質量部、Ｎ−ビニル−２−ピロリドン（ＮＶＰ）１８質量部に、光重合開始剤として、２，２−ジメトキシ−２−フェニルアセトフェノン０．０５質量部を４つロフラスコに投入し、窒素雰囲気下で紫外線に暴露することによって部分的に光重合したシロップを得た。この部分重合したシロップ１００質量部に、架橋剤としてトリメチロールプロパントリアクリレート０．３質量部を均一に混合し、アクリル系粘着剤（３）（光反応性組成物）を得た。  
【０１１１】
製造例４（付加型シリコーン系剥離剤組成物の調製）
ヘキセニル基含有付加型シリコーン（商品名：ＬＴＣ３００Ｂ、３０％トルエン溶液、東レ・ダウコーニング社製）１００質量部、白金触媒（商品名：ＳＲＸ２１２、東レ・ダウコーニング社製）１質量部、希釈溶媒としてのトルエン１５００質量部、ノルマルヘキサン１５００質量部を混合し、付加型シリコーン系剥離剤組成物（１）を製造した。
【０１１２】
製造例５〜９（付加型シリコーン系剥離剤組成物の調製）
下記表１に示す組成にした以外は、製造例４と同様の方法で付加型シリコーン系剥離剤組成物（２）〜（６）を製造した。
【０１１３】
【表１】
2015151473.tif 000011
【０１１４】
表１中の略記は、それぞれ以下の通りである。
ＬＴＣ３００Ｂ：ヘキセニル基含有付加型シリコーン（分子中にヘキセニル基を有するポリオルガノシロキサン、及び、分子中にヒドロシリル基を有するポリオルガノシロキサン架橋剤を含有する、付加型シリコーン系剥離剤、３０％トルエン溶液、東レ・ダウコーニング社製）
ＬＴＣ７６１：ヘキセニル基含有付加型シリコーン（分子中にヘキセニル基を有するポリオルガノシロキサン、及び、分子中にヒドロシリル基を有するポリオルガノシロキサン架橋剤を含有する、付加型シリコーン系剥離剤、３０％トルエン溶液、東レ・ダウコーニング社製）
ＳＲＸ２１１：ビニル基含有付加型シリコーン（３０％トルエン溶液、東レ・ダウコーニング社製）
ＫＳ−８４７Ｔ：ビニル基含有付加型シリコーン（３０％トルエン溶液、信越化学工業（株）製）
Ｘ−６２−２８２９：ビニル基含有付加型シリコーン（３０％トルエン溶液、信越化学工業（株）製）
ＳＲＸ２１２：白金触媒（東レ・ダウコーニング社製）
ＣＡＴ−ＰＬ−５０Ｔ：白金触媒（信越化学工業（株）製）
【０１１５】
実施例１
（離型処理した光透過性フィルムの作製）
マイヤーバー＃６を用いて、製造例４で製造した付加型シリコーン系剥離剤組成物（１）を厚さ５０μｍのポリエステルフィルム（基材フィルム、商品名：ルミラーＳ−１０、東レ社製）に塗布した後、熱風乾燥機で１３０℃×１分間加熱し、剥離剤層（塗布量：０．０７ｇ／ｍ２、厚さ：７０ｎｍ）を有する光透過性フィルムを作製した。
【０１１６】
（支持体の作製）
ビニル基含有シリコーン剥離剤（商品名：ＫＳ−３７０３、信越化学工業（株）製）９２質量部、シリコンコントール剤（商品名：ＫＳ−３８００、信越化学工業（株）製）８質量部、白金触媒（商品名：ＣＡＴ−ＰＬ−５０Ｔ、信越化学工業（株）製）３質量部、希釈溶媒としてのトルエン６８０質量部、ノルマルヘキサン６８０質量部を混合し、支持体用剥離剤溶液（１）を調整した。マイヤーバー＃６を用いて、調整した支持体用剥離剤溶液（１）を厚さ５０μｍのポリエステルフィルム（基材フィルム、商品名：ルミラーＳ−１０、東レ社製）に塗布した後、熱風乾燥機で１３０℃×１分間加熱し、剥離剤層（塗布量：０．１ｇ／ｍ２）を有する支持体（１）を作製した。
【０１１７】
（光反応物層含有シートの作製）
製造例１で得られたアクリル系粘着剤（１）を、前記光透過性フィルムの剥離層面にベーカー式アプリケーターを用いて、光反応後のアクリル系粘着剤層（光反応物層）の厚みが１００μｍとなるように塗布して塗布層を形成した。支持体（１）上の剥離剤層と前記塗布層と接するように、支持体（１）を前記塗布層上に貼り合せてサンプルを作製した。当該サンプルの光透過性フィルム側から、ブラックライトを照度５ｍＷ／ｃｍ２、光量３００ｍＪ／ｃｍ２・ｍｉｎで３分間照射して光反応を行い、光反応物層含有シートを作製した。
【０１１８】
実施例２
実施例１の（離型処理した光透過性フィルムの作製）において、付加型シリコーン系剥離剤組成物（１）に代えて、製造例５で製造した付加型シリコーン系剥離剤組成物（２）を用いた以外は、実施例１と同様にして、光反応物層含有シートを作製した。
【０１１９】
実施例３
実施例１の（離型処理した光透過性フィルムの作製）において、付加型シリコーン系剥離剤組成物（１）に代えて、製造例６で製造した付加型シリコーン系剥離剤組成物（３）を用い、実施例１の（光反応物層含有シートの作製）において、アクリル系粘着剤（１）に代えて、製造例２で得られたアクリル系粘着剤（２）を用い、かつ、光反応後のアクリル系粘着剤層の厚みが５０μｍとなるように塗布層を形成した以外は、実施例１と同様にして、光反応物層含有シートを作製した。
【０１２０】
実施例４
実施例３の（光反応物層含有シートの作製）において、光反応後のアクリル系粘着剤層の厚みが７５μｍとなるように塗布層を形成した以外は、実施例３と同様にして、光反応物層含有シートを作製した。
【０１２１】
実施例５
実施例３の（光反応物層含有シートの作製）において、光反応後のアクリル系粘着剤層の厚みが１００μｍとなるように塗布層を形成した以外は、実施例３と同様にして、光反応物層含有シートを作製した。
【０１２２】
実施例６
実施例５の（光反応物層含有シートの作製）において、アクリル系粘着剤（２）の代わりにアクリル系粘着剤（３）を用いた以外は、実施例５と同様にして、光反応物層含有シートを作製した。
【０１２３】
実施例７
（離型処理した光透過性フィルムの作製）
マイヤーバー＃６を用いて、製造例４で製造した付加型シリコーン系剥離剤組成物（１）を厚さ５０μｍのポリエステルフィルム（基材フィルム、商品名：ルミラーＳ−１０、東レ社製）に塗布した後、熱風乾燥機で１３０℃×１分間加熱し、剥離剤層（塗布量：０．０７ｇ／ｍ２、厚さ：７０ｎｍ）を有する光透過性フィルムを作製した。
【０１２４】
（支持体の作製）
ビニル基含有シリコーン剥離剤（商品名：ＫＳ−８４７Ｈ、３０％トルエン溶液、信越化学工業（株）製）１００質量部、白金触媒（商品名：ＣＡＴ−ＰＬ−５０Ｔ、信越化学工業（株）製）１質量部、希釈溶媒としてのトルエン１１００質量部、ノルマルヘキサン１１００質量部を混合し、支持体用剥離剤溶液（２）を調整した。マイヤーバー＃６を用いて、調整した支持体用剥離剤溶液（２）を厚さ７５μｍのポリエステルフィルム（基材フィルム、商品名：ルミラーＳ−１０、東レ社製）に塗布した後、熱風乾燥機で１３０℃×１分間加熱し、剥離剤層（塗布量：０．１ｇ／ｍ２）を有する支持体（２）を作製した。
【０１２５】
（光反応物層含有シートの作製）
製造例１で得られたアクリル系粘着剤（１）を、前記光透過性フィルムの剥離層面にベーカー式アプリケーターを用いて、光反応後のクリル系粘着剤層の厚みが１００μｍとなるように塗布して塗布層を形成した。支持体（２）上の剥離剤層と前記塗布層と接するように、支持体（２）を前記塗布層上に貼り合せてサンプルを作製した。当該サンプルの光透過性フィルム側から、ブラックライトを照度５ｍＷ／ｃｍ２、光量３００ｍＪ／ｃｍ２・ｍｉｎで３分間照射して光反応を行い、光反応物層含有シートを作製した。
【０１２６】
実施例８
実施例７の（支持体の作製）において、厚さ７５μｍのポリエステルフィルム（基材フィルム、商品名：ルミラーＳ−１０、東レ社製）を、厚さ５０μｍのポリエステルフィルム（基材フィルム、商品名：ルミラーＳ−１０、東レ社製）にした以外は、実施例７と同様にして、光反応物層含有シートを作製した。
【０１２７】
比較例１〜３
実施例１の（離型処理した光透過性フィルムの作製）において、付加型シリコーン系剥離剤組成物（１）の代わりに、製造例７〜９で製造した付加型シリコーン系剥離剤組成物（４）〜（６）を用いた以外は、実施例１と同様にして、光反応物層含有シートを作製した。
【０１２８】
前記実施例及び比較例で得られた光反応物層含有シートについて以下の評価を行った。評価結果を表２に示す。
【０１２９】
＜光透過性フィルムの光反応物層に対する剥離力＞
実施例及び比較例で得られた光反応物層含有シートを５０ｍｍ幅に切り出し、ブラックライト照射から２３℃で０．５時間保存後、引張試験機を用いて、光反応物層含有シートから光透過性フィルムを剥離する際の剥離力を測定した。剥離条件は、以下の通りである。
（剥離条件）
剥離角度：１８０°
引張速度：０．３ｍ／ｍｉｎ
測定温度：２３℃
【０１３０】
＜支持体の光反応物層に対する剥離力＞
光反応物層含有シートから支持体を剥離したこと以外は、前記＜光透過性フィルムの光反応物層に対する剥離力＞と同様の方法で剥離力を測定した。  
【０１３１】
【表２】
2015151473.tif 000012
【０１３２】
実施例で得られた光反応物層含有シートは、支持体の光反応物層に対する剥離力が、光透過性フィルムの光反応物層に対する剥離力より高く、かつ、光透過性フィルムの光反応物層に対する剥離力が、０．５Ｎ／５０ｍｍ以下であるため、光反応物層が支持体より剥離することなく、光透過性フィルムを光反応物層から容易に剥離することができた。また、実施例で得られた光反応物層含有シートでは、光透過性フィルムを剥離した際に、光反応物層が変形することがなかった。
【符号の説明】
【０１３３】
１    光反応物層含有シート
２    基材フィルム
３    剥離剤層
４    光透過性フィルム
５    光反応物層
６    支持体
【図１】
2015151473.tif 000015